(57)【要約】      （修正有）【課題】負の誘電率異方性を有する組成物、及びその液晶組成物を用いた液晶表示素子及び液晶ディスプレイの提供。【解決手段】式（１）で表される化合物を含み、誘電率異方性が中性の成分である成分（Ｂ）と、誘電的に負の成分とを含む液晶組成物。2015044998.tif 000069該組成物は、誘電率異方性（△ε）、粘度（η）、ネマチック相の上限温度（Ｔｎｉ）、低温でのネマチック相の安定性（溶解性）、回転粘度（γ１）、焼き付き特性が良好であり、液晶表示素子の製造時の滴下痕が発生し難く、ＯＤＦ工程における安定した吐出が可能であり、液晶表示素子における滴下痕の発生を抑制することができる。【選択図】なし【特許請求の範囲】
【請求項１】
負の誘電率異方性を有する液晶組成物であって、下記式（１）で表される誘電的に中性の化合物を含み、誘電率異方性が−２より大かつ＋２より小である誘電的に中性の成分である成分（Ｂ）と、下記式（２）〜（５）で表される化合物群から選ばれる化合物を２種類以上を含む誘電的に負の成分（Ａ）とを含むことを特徴とする液晶組成物。
【化１】
2015044998.tif 000062
（式中、Ｒ１及びＲ４はそれぞれ独立して炭素原子数１〜８のアルキル基を表し、Ｒ２及びＲ３はそれぞれ独立して炭素原子数１〜８のアルキル基又は炭素原子数２〜８のアルケニル基を表し、Ｒ２及びＲ３のアルキル基又はアルケニル基中のメチレン基は、酸素原子が連続して結合しない限り酸素原子で置換されていてもよいし、又はカルボニル基が連続して結合しない限りカルボニル基で置換されていてもよい。）
【請求項２】
前記成分（Ａ）は、下記の式（２．１）、式（２．２）、式（３．１）、式（３．２）、式（４．１）、式（４．２）、式（５．１）及び式（５．２）で表される化合物群から選ばれる化合物を２種以上を含む請求項１に記載の液晶組成物。
【化２】
2015044998.tif 000063
【請求項３】
前記成分（Ｂ）は下記式（６．１）又は（６．２）で表される化合物を含む請求項１又は２に記載の液晶組成物。
【化３】
2015044998.tif 000064
【請求項４】
前記成分（Ａ）は下記式（７．１）又は（７．２）で表される化合物を含む請求項１〜３のいずれか一項に記載の液晶組成物。
【化４】
2015044998.tif 000065
【請求項５】
前記成分（Ｂ）は下記一般式（８）で表される化合物を含む請求項１〜４のいずれか一項に記載の液晶組成物。
【化５】
2015044998.tif 000066
（式中、Ｒ５は炭素原子数２若しくは５のアルキル基又は炭素原子数１〜３のアルコキシ基を表す。）
【請求項６】
前記成分（Ａ）は下記式（９．１）又は（９．２）で表される化合物を含む請求項１〜５のいずれか一項に記載の液晶組成物。
【化６】
2015044998.tif 000067
【請求項７】
前記成分（Ａ）は下記式（１０．１）又は（１０．２）で表される化合物を含む請求項１〜６のいずれか一項に記載の液晶組成物。
【化７】
2015044998.tif 000068
【請求項８】
請求項１〜７のいずれか一項に記載の液晶組成物を使用したことを特徴とする液晶表示素子。
【請求項９】
請求項８に記載の液晶表示素子を使用したことを特徴とする液晶ディスプレイ。
【発明の詳細な説明】
【技術分野】
【０００１】
本発明は、液晶組成物、前記液晶組成物を用いた液晶表示素子及び液晶ディスプレイに関する。
【背景技術】
【０００２】
液晶表示素子は、時計、電卓をはじめとして、各種測定機器、自動車用パネル、ワードプロセッサー、電子手帳、プリンター、コンピューター、テレビ、時計、広告表示板等に用いられるようになっている。液晶表示方式としては、その代表的なものにＴＮ（ツイステッド・ネマチック）型、ＳＴＮ（スーパー・ツイステッド・ネマチック）型、ＴＦＴ（薄膜トランジスタ）を用いたＶＡ（垂直配向）型やＩＰＳ（イン・プレーン・スイッチング）型等がある。これらの液晶表示素子に用いられる液晶組成物は水分、空気、熱、光などの外的要因に対して安定であること、また、室温を中心としてできるだけ広い温度範囲で液晶相を示し、低粘性であり、かつ駆動電圧が低いことが求められる。更に液晶組成物は個々の表示素子に対してあわせ最適な誘電率異方性（△ε）又は及び屈折率異方性（△ｎ）等を最適な値とするために、数種類から数十種類の化合物から構成されている。
【０００３】
垂直配向型ディスプレイでは△εが負の液晶組成物が用いられており、液晶ＴＶ等に広く用いられている。一方、全ての駆動方式において低電圧駆動、高速応答、広い動作温度範囲が求められている。すなわち、△εが正で絶対値が大きく、粘度（η）が小さく、高いネマチック相−等方性液体相転移温度（Ｔｎｉ）が要求されている。また、△ｎとセルギャップ（ｄ）との積である△ｎ×ｄの設定から、液晶組成物の△ｎをセルギャップに合わせて適当な範囲に調節する必要がある。加えて液晶表示素子をテレビ等へ応用する場合においては高速応答性が重視されるため、回転粘度（γ１）の小さい液晶組成物が要求される。
【０００４】
従来、γ１の小さい液晶組成物を構成するためには、ジアルキルビシクロヘキサン骨格を有する化合物を用いることが一般的であった（特許文献１参照）。しかしながら、ビシクロヘキサン系化合物はγ１の低減には効果が高いものの、一般に蒸気圧が高くアルキル鎖長の短い化合物は特にその傾向が顕著である。又、Ｔｎｉも低い傾向がある。そのため、アルキルビシクロヘキサン系化合物は側鎖長の合計が炭素原子数７以上の化合物を用いることが多く、側鎖長の短い化合物については十分な検討がなされていないのが実情であった。
【０００５】
側鎖長の短いジアルキルビシクロヘキサン系化合物を用いた液晶組成物として知られているものもあるが（特許文献２参照）、誘電率異方性が負の化合物として三つの環構造を有する化合物を多用し、ジフルオロエチレン骨格を有する化合物を用いて組成物全体としての物性のバランスを取っている。しかし、この組成物で使用されるジフルオロエチレン骨格は光に対して安定性が低い問題があり、このような化合物を用いない液晶組成物の開発が望まれている。
【０００６】
一方、液晶表示素子の用途が拡大するに至り、その使用方法、製造方法にも大きな変化が見られ、その変化に対応するためには、従来知られているような基本的な物性値以外の特性を最適化することが求められるようになった。すなわち、液晶組成物を使用する液晶表示素子はＶＡ（垂直配向）型やＩＰＳ（イン・プレーン・スイッチング）型等が広く使用されるに至り、その大きさも５０型以上の超大型サイズの表示素子が実用化されるに至り、使用されるようになった。基板サイズの大型化に伴い、液晶組成物の基板への注入方法も従来の真空注入法から滴下注入（ＯＤＦ：Ｏｎｅ  Ｄｒｏｐ  Ｆｉｌｌ）法が注入方法の主流となり（特許文献３参照）、液晶組成物を基板に滴下した際の滴下痕が表示品位の低下を招く問題が表面化している。ここで、滴下痕とは、黒表示した場合に液晶組成物を滴下した痕が白く浮かび上がる現象と定義する。
【０００７】
液晶表示素子中の液晶材料のプレチルト角の制御の高速応答性を目的に、ＰＳ液晶表示素子（ｐｏｌｙｍｅｒ  ｓｔａｂｉｌｉｚｅｄ、ポリマー安定化）、ＰＳＡ液晶表示素子（ｐｏｌｙｍｅｒ  ｓｕｓｔａｉｎｅｄ  ａｌｉｇｎｍｅｎｔ、ポリマー維持配向）が開発され（特許文献４参照）、前記問題はより大きな問題となっている。通常、これらの表示素子は液晶組成物中にモノマーを添加し、組成物中のモノマーを硬化させることに特徴を有する。一方、アクティブマトリクス用液晶組成物は、高い電圧保持率を維持する必要性があることから、エステル結合を有する化合物は使用が制限されており、使用可能な化合物の種類が少ない。
【０００８】
ＰＳＡ液晶表示素子に使用するモノマーはアクリレート系が主であり、アクリレート系化合物は、一般的にエステル結合を有する。アクリレート系化合物はアクティブマトリクス用液晶化合物としては通常使用されないものである（特許文献４参照）。アクリレート系化合物がアクティブマトリクス用液晶組成物に多く含まれた場合、滴下痕の発生を誘発し、表示不良による液晶表示素子の歩留まりの悪化が問題となっている。また、前記液晶組成物中に酸化防止剤、光吸収剤等の添加物を添加する際にも歩留まりの悪化が問題となる。
【０００９】
滴下痕を抑制する方法として、液晶組成物中に混合した重合性化合物を重合させて液晶層中にポリマー層を形成することにより、配向制御膜との関係で発生する滴下痕を抑制する方法が開示されている（特許文献５）。しかしながら、この方法においては液晶組成物中に添加した重合性化合物に起因する表示の焼き付きの問題があり、滴下痕の抑制効果は不十分である。このため液晶表示素子としての基本的な特性を維持しつつ、焼き付きや滴下痕の発生し難い液晶表示素子の開発が求められていた。
【先行技術文献】
【特許文献】
【００１０】
【特許文献１】特表２００８−５０５２３５号公報
【特許文献２】特開２０１２−１３６６２３号公報
【特許文献３】特開平６−２３５９２５号公報
【特許文献４】特開２００２−３５７８３０号公報
【特許文献５】特開２００６−５８７５５号公報
【発明の概要】
【発明が解決しようとする課題】
【００１１】
本発明は、誘電率異方性（△ε）、粘度（η）、ネマチック相の上限温度（Ｔｎｉ）、低温でのネマチック相の安定性（溶解性）、回転粘度（γ１）、焼き付き特性が良好であり、液晶表示素子の製造時の滴下痕が発生し難く、ＯＤＦ工程における安定した吐出が可能な液晶組成物、その液晶組成物を用いた液晶表示素子及び液晶ディスプレイの提供を課題とする。
【課題を解決するための手段】
【００１２】
本発明者らは上記課題を解決するために、滴下法による液晶表示素子の作製に最適な種々の液晶組成物の構成を検討し、特定の液晶化合物を特定の混合割合で使用することにより液晶表示素子における滴下痕の発生を抑制することができることを見出し、本発明の完成に至った。すなわち、本発明の第一実施形態は以下の（ｉ）〜（ｖｉｉ）の液晶組成物である。
【００１３】
（ｉ）負の誘電率異方性を有する液晶組成物であって、下記式（１）で表される誘電的に中性の化合物を含み、誘電率異方性が−２より大かつ＋２より小である誘電的に中性の成分である成分（Ｂ）と、下記式（２）〜（５）で表される化合物群から選ばれる化合物を２種類以上を含む誘電的に負の成分（Ａ）とを含むことを特徴とする液晶組成物。
【００１４】
【化１】
2015044998.tif 000002
【００１５】
【化２】
2015044998.tif 000003
【００１６】
（式中、Ｒ１及びＲ４はそれぞれ独立して炭素原子数１〜８のアルキル基を表し、Ｒ２及びＲ３はそれぞれ独立して炭素原子数１〜８のアルキル基又は炭素原子数２〜８のアルケニル基を表し、Ｒ２及びＲ３のアルキル基又はアルケニル基中のメチレン基は、酸素原子が連続して結合しない限り酸素原子で置換されていてもよいし、又はカルボニル基が連続して結合しない限りカルボニル基で置換されていてもよい。）
【００１７】
（ｉｉ）前記成分（Ａ）は、下記の式（２．１）、式（２．２）、式（３．１）、式（３．２）、式（４．１）、式（４．２）、式（５．１）及び式（５．２）で表される化合物群から選ばれる化合物を２種以上を含む前記（ｉ）に記載の液晶組成物。
【００１８】
【化３】
2015044998.tif 000004
【００１９】
（ｉｉｉ）前記成分（Ｂ）は下記式（６．１）又は（６．２）で表される化合物を含む前記（ｉ）又は（ｉｉ）に記載の液晶組成物。
【００２０】
【化４】
2015044998.tif 000005
【００２１】
（ｉｖ）前記成分（Ａ）は下記式（７．１）又は（７．２）で表される化合物を含む前記（ｉ）〜（ｉｉｉ）のいずれか一に記載の液晶組成物。
【００２２】
【化５】
2015044998.tif 000006
【００２３】
（ｖ）前記成分（Ｂ）は下記一般式（８）で表される化合物を含む前記（ｉ）〜（ｉｖ）のいずれか一に記載の液晶組成物。
【００２４】
【化６】
2015044998.tif 000007
【００２５】
（式中、Ｒ５は炭素原子数２若しくは５のアルキル基又は炭素原子数１〜３のアルコキシ基を表す。）
【００２６】
（ｖｉ）前記成分（Ａ）は下記式（９．１）又は（９．２）で表される化合物を含む前記（ｉ）〜（ｖ）のいずれか一に記載の液晶組成物。
【００２７】
【化７】
2015044998.tif 000008
【００２８】
（ｖｉｉ）前記成分（Ａ）は下記式（１０．１）又は（１０．２）で表される化合物を含む前記（ｉ）〜（ｖｉ）のいずれか一に記載の液晶組成物。
【００２９】
【化８】
2015044998.tif 000009
【００３０】
本発明の第二実施形態は、第一実施形態の液晶組成物を用いたことを特徴とする液晶表示素子である。
【００３１】
本発明の第三実施形態は、第二実施形態の液晶表示素子を用いたことを特徴とする液晶ディスプレイである。
【発明の効果】
【００３２】
本発明の液晶組成物は、誘電率異方性（△ε）、粘度（η）、ネマチック相の上限温度（Ｔｎｉ）、低温でのネマチック相の安定性（溶解性）、回転粘度（γ１）等の諸特性が良好であり、液晶表示素子の製造時のＯＤＦ工程における安定した吐出が可能である。
【００３３】
また、本発明の液晶組成物を用いた液晶表示素子は高速応答性に優れ、焼き付きの発生が少なく、製造時のＯＤＦ工程に起因する滴下痕の発生が少ない。したがって、本発明の液晶組成物は液晶ＴＶ、モニター等の表示素子に有用である。
【図面の簡単な説明】
【００３４】
【図１】本発明の第二実施形態の液晶表示素子の構造の一例を示す模式図である。
【図２】逆スタガード型薄膜トランジスターの構成の一例を示す断面図である。
【発明を実施するための形態】
【００３５】
前述の通り、滴下痕が発生する詳細なプロセスは現時点では明らかでない。しかし、液晶化合物（液晶組成物）中の不純物、配向膜の相互作用、クロマト現象等が滴下痕の発生に関係している可能性が高いと考えられる。液晶化合物中の不純物の有無は化合物の製造プロセスに大きな影響を受ける。通常、液晶化合物の製造方法は、個々の化合物ごとに最適なプロセス及び原料の検討が行われている。既知の化合物に類似した化合物、たとえ側鎖の数が異なるだけの化合物を製造する場合であっても、そのプロセスが既知の化合物のプロセスと類似する又は同一であるとは限らない。液晶化合物は精密な製造プロセスによって製造されることから、そのコストは化成品の中では高価格であり、製造効率の向上が強く求められている。そのため、少しでも安い原料を使用するためには、たとえ側鎖の数が一つ異なるだけの類似化合物を製造する場合にも、既知の原料に代えて、全く別種の原料から製造を行った方が効率が良い場合もある。従って、液晶原体（液晶組成物）の製造プロセスは、各原体毎に異なっていることがあり、たとえプロセスが同一であっても、原料が異なることが大半である。その結果、各原体毎に異なった不純物が混入していることが多い。一方、滴下痕はきわめて微量の不純物によっても発生する可能性があり、原体の精製だけに頼って滴下痕の発生を抑制することには限界がある。
【００３６】
その一方で、汎用されている液晶原体の製造方法は、製造プロセス確立後には、各原体毎に一定に定まる傾向がある。分析技術の発展した現在においても、どのような不純物が混入しているかを完全に明らかにすることは容易ではないが、各原体毎に定まった不純物が混入していることを前提として、液晶組成物の設計を行うことが必要となる。
【００３７】
本発明者らは、液晶原体の不純物と滴下痕の関係について検討を行った結果、液晶組成物中に含まれている不純物には、滴下痕が発生し難い不純物と、滴下痕が発生し易い不純物があることを経験的に明らかにした。更に、滴下痕の発生を抑えるためには、特定の化合物を特定の混合割合で含む液晶組成物を使用することが重要であることを見いだした。すなわち、本発明の液晶組成物は、特に滴下痕が発生し難い組成物である。以下に記載する好ましい実施形態は、前記の観点から見いだされたものである。
【００３８】
以下、本発明について具体的に説明するが、本発明はこれに限定されない。
【００３９】
以下、特に明示しない限り、「％」は質量％を意味する。
【００４０】
《液晶組成物》
本発明の第一実施形態の液晶組成物は、負の誘電率異方性を有する液晶組成物であって、成分（Ａ）及び成分（Ｂ）を含む。
【００４１】
成分（Ａ）は、下記式（２）〜（５）で表される化合物群から選ばれる化合物を２種類以上を含む誘電的に負の成分である。ここで、誘電的に負の成分とは、誘電率異方性が「−２以下」の成分である。
【００４２】
成分（Ｂ）は、下記式（１）で表される誘電的に中性の化合物を含み、誘電率異方性が「−２より大かつ＋２より小」である誘電的に中性の成分である。
【００４３】
各成分の誘電率異方性及び前記液晶組成物の誘電率異方性は常法により、２５℃において測定した値である。
【００４４】
【化９】
2015044998.tif 000010
【００４５】
【化１０】
2015044998.tif 000011
【００４６】
（式中、Ｒ１及びＲ４はそれぞれ独立して炭素原子数１〜８のアルキル基を表し、Ｒ２及びＲ３はそれぞれ独立して炭素原子数１〜８のアルキル基又は炭素原子数２〜８のアルケニル基を表し、Ｒ２及びＲ３のアルキル基又はアルケニル基中のメチレン基は、酸素原子が連続して結合しない限り酸素原子で置換されていてもよいし、又はカルボニル基が連続して結合しない限りカルボニル基で置換されていてもよい。）
【００４７】
《成分（Ａ）》
前記式（２）のＲ１のアルキル基は、直鎖状であってもよいし、分岐鎖状であってもよいが、直鎖状であることが好ましい。Ｒ１のアルキル基の炭素原子数は１〜８であれば特に制限されないが、１〜６が好ましく、２〜５がより好ましく、２又は４が更に好ましい。
【００４８】
前記式（３）のＲ３のアルキル基は、直鎖状であってもよいし、分岐鎖状であってもよいが、直鎖状であることが好ましい。Ｒ３のアルキル基の炭素原子数は１〜８であれば特に制限されないが、２〜６が好ましく、２〜４がより好ましく、２又は３が更に好ましい。
【００４９】
前記式（４）のＲ２のアルキル基は、直鎖状であってもよいし、分岐鎖状であってもよいが、直鎖状であることが好ましい。Ｒ２のアルキル基の炭素原子数は１〜８であれば特に制限されないが、２〜６が好ましく、２〜４がより好ましく、３又は４が更に好ましい。
【００５０】
前記式（５）のＲ４のアルキル基は、直鎖状であってもよいし、分岐鎖状であってもよいが、直鎖状であることが好ましい。Ｒ１及びＲ４のアルキル基の炭素原子数は１〜８であれば特に制限されないが、１〜６が好ましく、２〜５がより好ましく、２又は３が更に好ましい。
【００５１】
前記液晶組成物における成分（Ａ）は、下記の式（２．１）、式（２．２）、式（３．１）、式（３．２）、式（４．１）、式（４．２）、式（５．１）及び式（５．２）で表される化合物群から選ばれる化合物を２種以上を含むことが好ましい。
【００５２】
【化１１】
2015044998.tif 000012
【００５３】
式（２．１）で表される化合物を含む場合、その含有量は前記液晶組成物中、１〜２０％が好ましく、３〜１８％がより好ましく、６〜１６％が更に好ましい。
【００５４】
式（２．２）で表される化合物を含む場合、その含有量は前記液晶組成物中、１〜３０％が好ましく、３〜２５％がより好ましく、６〜２１％が更に好ましい。
【００５５】
式（３．１）で表される化合物を含む場合、その含有量は前記液晶組成物中、１〜３０％が好ましく、３〜２５％がより好ましく、６〜２０％が更に好ましい。
【００５６】
式（３．２）で表される化合物を含む場合、その含有量は前記液晶組成物中、１〜２０％が好ましく、３〜１６％がより好ましく、６〜１２％が更に好ましい。
【００５７】
式（４．１）で表される化合物を含む場合、その含有量は前記液晶組成物中、１〜２０％が好ましく、３〜１６％がより好ましく、６〜１４％が更に好ましい。
【００５８】
式（４．２）で表される化合物を含む場合、その含有量は前記液晶組成物中、１〜２０％が好ましく、３〜１５％がより好ましく、６〜１３％が更に好ましい。
【００５９】
式（５．１）で表される化合物を含む場合、その含有量は前記液晶組成物中、１〜２０％が好ましく、３〜１６％がより好ましく、６〜１２％が更に好ましい。
【００６０】
式（５．２）で表される化合物を含む場合、その含有量は前記液晶組成物中、１〜２０％が好ましく、３〜１８％がより好ましく、７〜１５％が更に好ましい。
【００６１】
成分（Ａ）は、付加的に、下記式（ａ１）で表される化合物を含んでいてもよい。
【００６２】
【化１２】
2015044998.tif 000013
【００６３】
式（ａ１）で表される化合物を含む場合、その含有量は前記液晶組成物中、１〜２０％が好ましく、３〜１５％がより好ましく、６〜１０％が更に好ましい。
【００６４】
成分（Ａ）は、付加的に、下記式（ａ２）で表される化合物を含んでいてもよい。
【００６５】
【化１３】
2015044998.tif 000014
【００６６】
式（ａ２）で表される化合物を含む場合、その含有量は前記液晶組成物中、１〜２０％が好ましく、３〜１５％がより好ましく、５〜１０％が更に好ましい。
【００６７】
成分（Ａ）は、付加的に、下記式（ａ３）で表される化合物を含んでいてもよい。
【００６８】
【化１４】
2015044998.tif 000015
【００６９】
式（ａ３）で表される化合物を含む場合、その含有量は前記液晶組成物中、１〜２０％が好ましく、３〜１５％がより好ましく、４〜９％が更に好ましい。
【００７０】
成分（Ａ）は、付加的に、下記の式（７．１）及び式（７．２）で表される化合物のうち、少なくとも一方の化合物を含んでいてもよい。
【００７１】
【化１５】
2015044998.tif 000016
【００７２】
式（７．１）で表される化合物を含む場合、その含有量は前記液晶組成物中、１〜２０％が好ましく、２〜１５％がより好ましく、３〜１２％が更に好ましい。
【００７３】
式（７．２）で表される化合物を含む場合、その含有量は前記液晶組成物中、１〜２０％が好ましく、５〜１８％がより好ましく、１０〜１５％が更に好ましい。
【００７４】
前記液晶組成物における成分（Ａ）は、付加的に、下記の式（９．１）及び式（９．２）で表される化合物のうち、少なくとも一方の化合物を含んでいてもよい。
【００７５】
【化１６】
2015044998.tif 000017
【００７６】
式（９．１）で表される化合物を含む場合、その含有量は前記液晶組成物中、１〜２０％が好ましく、４〜１５％がより好ましく、７〜１５％が更に好ましい。
【００７７】
式（９．２）で表される化合物を含む場合、その含有量は前記液晶組成物中、１〜２０％が好ましく、５〜１８％がより好ましく、１０〜１５％が更に好ましい。
【００７８】
式（９．１）で表される化合物及び式（９．２）で表される化合物は、式（２．１）で表される化合物又は式（２．２）で表される化合物とともに前記液晶組成物に含まれることが好ましい。
【００７９】
前記液晶組成物における成分（Ａ）は、付加的に、下記の式（１０．１）および式（１０．２）で表される化合物のうち、少なくとも一方の化合物を含んでいてもよい。
【００８０】
【化１７】
2015044998.tif 000018
【００８１】
式（１０．１）で表される化合物を含む場合、その含有量は前記液晶組成物中、１〜２０％が好ましく、４〜１５％がより好ましく、７〜１４％が更に好ましい。
【００８２】
式（１０．２）で表される化合物を含む場合、その含有量は前記液晶組成物中、１〜２０％が好ましく、３〜１８％がより好ましく、６〜１６％が更に好ましい。
【００８３】
式（１０．１）で表される化合物及び式（１０．２）で表される化合物は、式（５．１）で表される化合物又は式（５．２）で表される化合物とともに前記液晶組成物に含まれることが好ましい。
【００８４】
前記液晶組成物が式（１０．１）で表される化合物及び式（１０．２）で表される化合物の両方を含む場合、その合計の含有量は前記液晶組成物中、５〜３５％が好ましく、１０〜３０％がより好ましく、１５〜２５％が更に好ましい。
【００８５】
成分（Ａ）は、付加的に、下記式（ａ４）で表される化合物を含んでいてもよい。
【００８６】
【化１８】
2015044998.tif 000019
【００８７】
式（ａ４）で表される化合物を含む場合、その含有量は前記液晶組成物中、１〜１０％が好ましく、１〜６％がより好ましく、１〜４％が更に好ましい。
【００８８】
前記液晶組成物が、式（１）で表される化合物と、一般式（２）、式（９．１）及び式（９．２）で表される化合物群から選ばれる１種以上の化合物と、
一般式（５）、式（７．１）、式（７．２）、式（１０．１）及び式（１０．２）で表される化合物群から選ばれる１種以上の化合物とを含有する場合には、
これらの化合物の合計含有量が２５〜９０％が好ましく、３５〜９０％がより好ましく、３５〜７５％が更に好ましく、３５〜６５％が特に好ましく、３８〜６０％が最も好ましい。
【００８９】
前記液晶組成物が、式（１）で表される化合物と、一般式（２）、式（９．１）及び式（９．２）で表される化合物群から選ばれる１種以上の化合物と、
一般式（３）、式（ａ１）及び式（ａ３）で表される化合物群から選ばれる１種以上の化合物とを含有する場合には、
これらの化合物の合計含有量が２５〜８０％が好ましく、３０〜７５％がより好ましく、３５〜７０％が更に好ましく、４０〜６５％が特に好ましく、４０〜６０％が最も好ましい。
【００９０】
前記液晶組成物が、式（１）で表される化合物と、一般式（２）、式（９．１）及び式（９．２）で表される化合物群から選ばれる１種以上の化合物と、
一般式（４）及び式（ａ２）で表される化合物群から選ばれる１種以上の化合物とを含有する場合には、
これらの化合物の合計含有量が２０〜７０％が好ましく、２５〜６５％がより好ましく、２５〜６０％が更に好ましく、２５〜５５％が特に好ましく、３０〜５０％が最も好ましい。
【００９１】
前記液晶組成物が、式（１）で表される化合物と、一般式（２）、式（９．１）及び式（９．２）で表される化合物群から選ばれる１種以上の化合物と、
一般式（５）、式（７．１）、式（７．２）、式（１０．１）及び式（１０．２）で表される化合物群から選ばれる１種以上の化合物と、
一般式（３）、式（ａ１）及び式（ａ３）で表される化合物群から選ばれる１種以上の化合物とを含有する場合には、
これらの化合物の合計含有量が４０〜９０％が好ましく、５０〜９０％がより好ましく、５５〜９０％が更に好ましく、６０〜９０％が特に好ましく、６５〜８７％が最も好ましい。
【００９２】
前記液晶組成物が、式（１）で表される化合物と、一般式（２）、式（９．１）及び式（９．２）で表される化合物群から選ばれる１種以上の化合物と、
一般式（５）、式（７．１）、式（７．２）、式（１０．１）及び式（１０．２）で表される化合物群から選ばれる１種以上の化合物と、
一般式（４）及び式（ａ２）で表される化合物群から選ばれる１種以上の化合物とを含有する場合には、
これらの化合物の合計含有量が３５〜９０％が好ましく、３５〜８５％がより好ましく、３５〜８０％が更に好ましく、３５〜７５％が特に好ましく、４０〜７０％が最も好ましい。
【００９３】
前記液晶組成物が、式（１）で表される化合物と、一般式（２）、式（９．１）及び式（９．２）で表される化合物群から選ばれる１種以上の化合物と、
一般式（３）、式（ａ１）及び式（ａ３）で表される化合物群から選ばれる１種以上の化合物と、
一般式（４）及び式（ａ２）で表される化合物群から選ばれる１種以上の化合物とを含有する場合には、
これらの化合物の合計含有量が３０〜９０％が好ましく、３０〜８０％がより好ましく、３５〜７５％が更に好ましく、４０〜７０％が特に好ましく、４５〜６５％が最も好ましい。
【００９４】
前記液晶組成物が、式（１）で表される化合物と、一般式（２）、式（９．１）及び式（９．２）で表される化合物群から選ばれる１種以上の化合物と、
一般式（３）、式（ａ１）及び式（ａ３）で表される化合物群から選ばれる１種以上の化合物と、
一般式（５）、式（７．１）、式（７．２）、式（１０．１）及び式（１０．２）で表される化合物群から選ばれる１種以上の化合物と、
一般式（４）及び式（ａ２）で表される化合物群から選ばれる１種以上の化合物とを含有する場合には、
これらの化合物の合計含有量が６０〜９８％が好ましく、６５〜９５％がより好ましく、７０〜９０％が更に好ましく、７０〜８７％が特に好ましく、７０〜８４％が最も好ましい。
【００９５】
前記液晶組成物中、フッ素原子数が２つ以上の化合物、具体的には、式（２）、式（３）、式（４）、式（５）、式（ａ１）、式（ａ２）、式（ａ３）、式（７．１）、式（７．２）、式（９．１）、式（９．２）、式（１０．１）、式（１０．２）及び式（ｃ１）で表される化合物の占める割合は、１００％であってもよく、６０〜９８％が好ましく、６５〜９５％がより好ましく、７０〜９０％が更に好ましく、７０〜８７％が特に好ましく、７０〜８４％が最も好ましい。
【００９６】
《成分（Ｂ）》
前記液晶組成物における成分（Ｂ）は、前記式（１）で表される化合物のみを含んでいてもよいが、付加的に、下記の式（６．１）〜式（６．３）で表される化合物のうち、少なくとも１種の化合物を含むことが好ましい。
【００９７】
【化１９】
2015044998.tif 000020
【００９８】
式（６．１）で表される化合物を含む場合、その含有量は前記液晶組成物中、１〜２０％が好ましく、３〜１５％がより好ましく、６〜１０％が更に好ましい。
【００９９】
式（６．２）で表される化合物を含む場合、その含有量は前記液晶組成物中、１〜２０％が好ましく、３〜１５％がより好ましく、６〜１０％が更に好ましい。
【０１００】
式（６．３）で表される化合物を含む場合、その含有量は前記液晶組成物中、１〜２０％が好ましく、３〜１６％がより好ましく、６〜１０％が更に好ましい。
【０１０１】
成分（Ｂ）は、付加的に、下記一般式（８）で表される化合物群から選ばれる化合物を１種又は２種以上を含むことが好ましい。
【０１０２】
【化２０】
2015044998.tif 000021
【０１０３】
（式中、Ｒ５は炭素原子数２若しくは５のアルキル基又は炭素原子数１〜３のアルコキシ基を表す。）
【０１０４】
前記一般式（８）で表される化合物は、具体的には下記式（８．１）〜（８．５）で表される化合物である。
【０１０５】
【化２１】
2015044998.tif 000022
【０１０６】
式（８．１）で表される化合物を含む場合、その含有量は前記液晶組成物中、１〜３５％が好ましく、５〜３０％がより好ましく、１０〜２５％が更に好ましい。
【０１０７】
式（８．２）で表される化合物を含む場合、その含有量は前記液晶組成物中、１〜２０％が好ましく、３〜１５％がより好ましく、５〜１０％が更に好ましい。
【０１０８】
式（８．３）で表される化合物を含む場合、その含有量は前記液晶組成物中、１〜２０％が好ましく、１〜１０％がより好ましく、２〜８％が更に好ましい。
【０１０９】
式（８．４）で表される化合物を含む場合、その含有量は前記液晶組成物中、１〜２０％が好ましく、１〜１０％がより好ましく、２〜８％が更に好ましい。
【０１１０】
式（８．５）で表される化合物を含む場合、その含有量は前記液晶組成物中、１〜２０％が好ましく、２〜１５％がより好ましく、４〜１０％が更に好ましい。
【０１１１】
成分（Ｂ）は、付加的に、下記式（ｂ１）で表される化合物を含んでいてもよい。
【０１１２】
【化２２】
2015044998.tif 000023
【０１１３】
式（ｂ１）で表される化合物を含む場合、その含有量は前記液晶組成物中、１〜３０％が好ましく、３〜２６％がより好ましく、５〜２２％が更に好ましい。
【０１１４】
成分（Ｂ）は、付加的に、下記の式（ｂ２）で表される化合物を含んでいてもよい。
【０１１５】
【化２３】
2015044998.tif 000024
【０１１６】
式（ｂ２）で表される化合物を含む場合、その含有量は前記液晶組成物中、１〜２０％が好ましく、２〜１５％がより好ましく、４〜１０％が更に好ましい。
【０１１７】
成分（Ｂ）は、付加的に、下記の式（ｂ３）で表される化合物を含んでいてもよい。
【０１１８】
【化２４】
2015044998.tif 000025
【０１１９】
式（ｂ３）で表される化合物を含む場合、その含有量は前記液晶組成物中、１〜２０％が好ましく、５〜１５％がより好ましく、８〜１２％が更に好ましい。
【０１２０】
《成分（Ａ）と成分（Ｂ）の混合比》
前記液晶組成物において、誘電的に負の成分（Ａ）と誘電的に中性の成分（Ｂ）の含有比（混合比）は、当該液晶組成物が負の誘電率異方性を有する限り特に制限されないが、成分（Ａ）を成分（Ｂ）よりも多く含むことが好ましい。
【０１２１】
具体的には、前記液晶組成物において、負の誘電率異方性を有する成分（Ａ）を５０％以上含有することが好ましく、６０〜９８％が好ましく、６５〜９５％がより好ましく、７０〜９０％が更に好ましく、７０〜８７％が特に好ましく、７０〜８４％が最も好ましい。また、前記液晶組成物において、成分（Ｂ）を５〜４５％含有することが好ましく、１０〜４０％含有することがより好ましく、１５〜３５％含有することが更に好ましい。
【０１２２】
《誘電率異方性（△ε）》
本発明の液晶組成物の誘電率異方性（△ε）は、２５℃において、−２．０から−６．０であることが好ましく、−２．３から−５．０であることがより好ましく、−２．３から−４．０であることが特に好ましい。更に詳述すると、応答速度を重視する場合には−２．３〜−３．４であることが好ましく、駆動電圧を重視する場合には−３．４〜−４．０であることが好ましい。
【０１２３】
《屈折率異方性（△ｎ）》
本発明の液晶組成物の屈折率異方性（△ｎ）は、２５℃において、０．０８から０．１３であることが好ましいが、０．０９から０．１２であることがより好ましい。更に詳述すると、薄いセルギャップに対応する場合は０．１０から０．１２であることが好ましく、厚いセルギャップに対応する場合は０．０８から０．１０であることが好ましい。
【０１２４】
《回転粘度（γ１）》
本発明の液晶組成物の回転粘度（γ１）は、２４０ｍＰａ・ｓ以下が好ましく、１６５ｍＰａ・ｓ以下がより好ましく、１６０ｍＰａ・ｓ以下が更に好ましく、１５５ｍＰａ・ｓ以下が特に好ましい。
【０１２５】
本発明の液晶組成物では、回転粘度と屈折率異方性の関数であるＺが特定の値を示すことが好ましい。
【０１２６】
【数１】
2015044998.tif 000026
【０１２７】
（式中、γ１は回転粘度を表し、△ｎは屈折率異方性を表す。）
【０１２８】
Ｚは、１８０００以下が好ましく、１６０００以下がより好ましく、１４０００以下が特に好ましい。
【０１２９】
《粘度（η）》
本発明の液晶組成物の粘度（η）は、２６ｍＰａ・ｓ以下が好ましく、２４．５ｍＰａ・ｓがより好ましく、２２．５ｍＰａ・ｓ以下が更に好ましく、２１ｍＰａ・ｓ以下が特に好ましい。
【０１３０】
本発明の液晶組成物の比抵抗は、アクティブマトリクス表示素子に使用する場合においては、１０１１（Ω・ｍ）以上が好ましく、１０１２（Ω・ｍ）以上がより好ましく、１０１３（Ω・ｍ）以上が更に好ましく、１０１４（Ω・ｍ）以上が特に好ましい。
【０１３１】
《その他の成分：成分（Ｃ）》
本発明の液晶組成物は、成分（Ａ）又は成分（Ｂ）に該当しない成分（Ｃ）を含んでいてもよい。成分（Ｃ）の前記液晶組成物中の含有量は特に制限されないが、２０％以下が好ましく、１〜１０％が好ましく１〜６％が更に好ましい。
【０１３２】
成分（Ｃ）として誘電異方性が正の化合物を含んでいてもよく、例えば、下記式（ｃ１）で表される化合物を含んでいてもよい。
【０１３３】
【化２５】
2015044998.tif 000027
【０１３４】
式（ｃ１）で表される化合物を含む場合、その含有量は前記液晶組成物中、１〜２０％が好ましく、２〜１０％がより好ましく、３〜７％が更に好ましい。
【０１３５】
本発明の液晶組成物は、上述の化合物以外に、用途に応じて、通常のネマチック液晶、スメクチック液晶、コレステリック液晶、酸化防止剤、紫外線吸収剤、重合性モノマーなどを含有しても良い。
【０１３６】
前記重合性モノマーとしては、一般式（ＶＩ）
【０１３７】
【化２６】
2015044998.tif 000028
【０１３８】
（式中、Ｘ７及びＸ８はそれぞれ独立して、水素原子又はメチル基を表し、
Ｓｐ１及びＳｐ２はそれぞれ独立して、単結合、炭素原子数１〜８のアルキレン基又は−Ｏ−（ＣＨ２）ｓ−
（式中、ｓは２から７の整数を表し、酸素原子は芳香環に結合するものとする。）を表し、
Ｚ２は−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＹ１＝ＣＹ２−（式中、Ｙ１及びＹ２はそれぞれ独立して、フッ素原子又は水素原子を表す。）、−Ｃ≡Ｃ−又は単結合を表し、
Ｂは１，４−フェニレン基、トランスー１，４−シクロヘキシレン基又は単結合を表し、式中の全ての１，４−フェニレン基は、任意の水素原子がフッ素原子により置換されていても良い。）で表される二官能モノマーが好ましい。
【０１３９】
Ｘ７及びＸ８は、何れも水素原子を表すジアクリレート誘導体、何れもメチル基を有するジメタクリレート誘導体の何れも好ましく、一方が水素原子を表しもう一方がメチル基を表す化合物も好ましい。これらの化合物の重合速度は、ジアクリレート誘導体が最も早く、ジメタクリレート誘導体が遅く、非対称化合物がその中間であり、その用途により好ましい態様を用いることができる。ＰＳＡ表示素子においては、ジメタクリレート誘導体が特に好ましい。
【０１４０】
Ｓｐ１及びＳｐ２はそれぞれ独立して、単結合、炭素原子数１〜８のアルキレン基又は−Ｏ−（ＣＨ２）ｓ−を表すが、ＰＳＡ表示素子においては少なくとも一方が単結合であることが好ましく、共に単結合を表す化合物又は一方が単結合でもう一方が炭素原子数１〜８のアルキレン基又は−Ｏ−（ＣＨ２）ｓ−を表す態様が好ましい。この場合１〜４のアルキル基が好ましく、ｓは１〜４が好ましい。
【０１４１】
Ｚ２は、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−又は単結合が好ましく、−ＣＯＯ−、−ＯＣＯ−又は単結合がより好ましく、単結合が特に好ましい。
【０１４２】
Ｂは任意の水素原子がフッ素原子により置換されていても良い１，４−フェニレン基、トランス−１，４−シクロヘキシレン基又は単結合を表すが、１，４−フェニレン基又は単結合が好ましい。Ｂが単結合以外の環構造を表す場合、Ｚ２は単結合以外の連結基も好ましく、Ｂが単結合の場合、Ｚ２は単結合が好ましい。
【０１４３】
これらの点から、一般式（ＶＩ）において、Ｓｐ１及びＳｐ２の間の環構造は、具体的には次に記載する構造が好ましい。
【０１４４】
一般式（ＶＩ）において、Ｂが単結合を表し、環構造が二つの環で形成される場合において、次の式（ＶＩａ−１）から式（ＶＩａ−５）を表すことが好ましく、式（ＶＩａ−１）から式（ＶＩａ−３）を表すことがより好ましく、式（ＶＩａ−１）を表すことが特に好ましい。
【０１４５】
【化２７】
2015044998.tif 000029
【０１４６】
（式中、両端はＳｐ１又はＳｐ２に結合するものとする。）
【０１４７】
これらの骨格を含む重合性化合物は重合後の配向規制力がＰＳＡ型液晶表示素子に最適であり、良好な配向状態が得られることから、表示ムラが抑制されるか、又は、全く発生しない。
【０１４８】
以上のことから、重合性モノマーとしては、一般式（ＶＩ−１）〜一般式（ＶＩ−４）が特に好ましく、中でも一般式（ＶＩ−２）が最も好ましい。
【０１４９】
【化２８】
2015044998.tif 000030
【０１５０】
（式中、Ｓｐ２は炭素原子数２から５のアルキレン基を表す。）
【０１５１】
前記重合性モノマーとして、一般式（ＶＩ）で表される二官能モノマーを用いる場合、当該二官能モノマーの前記液晶組成物中の含有量としては、２％以下が好ましく、１．５％以下がより好ましく、１％以下が更に好ましく、０．５％以下が特に好ましく、０．４％以下が最も好ましい。２％以下であると、前記滴下痕の発生を低減することができる。
【０１５２】
本発明の液晶組成物にモノマーを添加する場合において、重合開始剤が存在しない場合でも重合は進行するが、重合を促進するために重合開始剤を含有していてもよい。重合開始剤としては、ベンゾインエーテル類、ベンゾフェノン類、アセトフェノン類、ベンジルケタール類、アシルフォスフィンオキサイド類等が挙げられる。また、保存安定性を向上させるために、安定剤を添加しても良い。使用できる安定剤としては、例えば、ヒドロキノン類、ヒドロキノンモノアルキルエーテル類、第三ブチルカテコール類、ピロガロール類、チオフェノール類、ニトロ化合物類、β−ナフチルアミン類、β−ナフトール類、ニトロソ化合物等が挙げられる。
【０１５３】
本発明の重合性化合物含有液晶組成物は、液晶表示素子に有用であり、特にアクティブマトリクス駆動用液晶表示素子に有用であり、ＰＳＡモード、ＰＳＶＡモード、ＶＡモード、ＩＰＳモード又はＥＣＢモード用液晶表示素子に用いることができる。
【０１５４】
本発明の重合性化合物含有液晶組成物は、これに含まれる重合性化合物が紫外線照射により重合することで液晶配向能が付与され、液晶組成物の複屈折を利用して光の透過光量を制御する液晶表示素子に使用される。液晶表示素子として、ＡＭ−ＬＣＤ（アクティブマトリックス液晶表示素子）、ＴＮ（ネマチック液晶表示素子）、ＳＴＮ−ＬＣＤ（超ねじれネマチック液晶表示素子）、ＯＣＢ−ＬＣＤ及びＩＰＳ−ＬＣＤ（インプレーンスイッチング液晶表示素子）に有用であるが、ＡＭ−ＬＣＤに特に有用であり、透過型あるいは反射型の液晶表示素子に用いることができる。
【０１５５】
液晶表示素子に使用される液晶セルの２枚の基板はガラス又はプラスチックの如き柔軟性をもつ透明な材料を用いることができ、一方はシリコン等の不透明な材料でも良い。透明電極層を有する透明基板は、例えば、ガラス板等の透明基板上にインジウムスズオキシド（ＩＴＯ）をスパッタリングすることにより得ることができる。
【０１５６】
前記基板を、透明電極層が内側となるように対向させる。その際、スペーサーを介して、基板の間隔を調整してもよい。このときは、得られる調光層の厚さが１〜１００μｍとなるように調整するのが好ましい。１．５から１０μｍが更に好ましく、偏光板を使用する場合は、コントラストが最大になるように液晶の屈折率異方性△ｎとセル厚ｄとの積を調整することが好ましい。又、二枚の偏光板がある場合は、各偏光板の偏光軸を調整して視野角やコントラトが良好になるように調整することもできる。更に、視野角を広げるための位相差フィルムも使用することもできる。スペーサーとしては、例えば、ガラス粒子、プラスチック粒子、アルミナ粒子、フォトレジスト材料等が挙げられる。その後、エポキシ系熱硬化性組成物等のシール剤を、液晶注入口を設けた形で該基板にスクリーン印刷し、該基板同士を貼り合わせ、加熱しシール剤を熱硬化させる。
【０１５７】
２枚の基板間に重合性化合物含有液晶組成物を狭持させる方法は、通常の真空注入法又はＯＤＦ法などを用いることができる。しかし、真空注入法においては滴下痕は発生しないが、注入の痕が残る課題を有している。本発明においては、ＯＤＦ法を用いて製造する表示素子において、より好適に使用することができる。
【０１５８】
重合性化合物を重合させる方法としては、液晶の良好な配向性能を得るために、適度な重合速度が得られる方法が望ましい。具体的には、紫外線、電子線等の活性エネルギー線を単独で使用するか、併用するか、又は、複数種類の活性エネルギー線を順番に照射することによって重合させる方法が好ましい。紫外線を使用する場合、偏光光源を用いてもよいし、非偏光光源を用いてもよい。また、重合性化合物含有液晶組成物を２枚の基板間に挟持させて状態で重合を行う場合には、少なくとも照射面側の基板は活性エネルギー線に対して適当な透明性が与えられていなければならない。また、光照射時にマスクを用いて特定の部分のみを重合させた後、電場や磁場又は温度等の条件を変化させることにより、未重合部分の配向状態を変化させて、更に活性エネルギー線を照射して重合させるという手段を用いてもよい。特に紫外線露光する際には、重合性化合物含有液晶組成物に交流電界を印加しながら紫外線露光することが好ましい。印加する交流電界は、周波数１０Ｈｚから１０ｋＨｚの交流が好ましく、周波数６０Ｈｚから１０ｋＨｚがより好ましい。電圧は液晶表示素子の所望のプレチルト角に依存して選ばれる。つまり、印加する電圧により液晶表示素子のプレチルト角を制御することができる。ＭＶＡモードの液晶表示素子においては、配向安定性及びコントラストの観点からプレチルト角を８０度から８９．９度に制御することが好ましい。
【０１５９】
照射時の温度は、本発明の液晶組成物の液晶状態が保持される温度範囲内であることが好ましい。室温に近い温度、即ち、典型的には１５〜３５℃での温度で重合させることが好ましい。紫外線を発生させるランプとしては、メタルハライドランプ、高圧水銀ランプ、超高圧水銀ランプ等を用いることができる。また、照射する紫外線の波長としては、液晶組成物の吸収波長域でない波長領域の紫外線を照射することが好ましく、必要に応じて、紫外線をカットして使用することが好ましい。照射する紫外線の強度は、０．１ｍＷ／ｃｍ２〜１００Ｗ／ｃｍ２が好ましく、２ｍＷ／ｃｍ２〜５０Ｗ／ｃｍ２がより好ましい。照射する紫外線のエネルギー量は、適宜調整することができるが、１０ｍＪ／ｃｍ２から５００Ｊ／ｃｍ２が好ましく、１００ｍＪ／ｃｍ２から２００Ｊ／ｃｍ２がより好ましい。紫外線を照射する際に、強度を変化させてもよい。紫外線を照射する時間は照射する紫外線強度により適宜選択されるが、１０秒から３６００秒が好ましく、１０秒から６００秒がより好ましい。
【０１６０】
《液晶表示素子》
本発明の第二実施形態の液晶表示素子の構成は、図１に示すように透明導電性材料からなる共通電極を具備した第一の基板と、透明導電性材料からなる画素電極と各画素に具備した画素電極を制御する薄膜トランジスターを具備した第二の基板と、前記第一の基板と第二の基板間に挟持された液晶組成物を有することが好ましい。当該液晶組成物として、第一実施形態の液晶組成物が用いられている。当該液晶表示素子において、液晶分子の電圧無印加時の配向は前記基板に対して略垂直である。
【０１６１】
前述したように、滴下痕の発生は、注入される液晶材料（液晶組成物）を構成する液晶性化合物の種類及び組み合わせに大きな影響を受ける。更に、表示素子を構成する部材の種類や組み合わせも滴下痕の発生に影響を及ぼすことがある。特に、液晶表示素子中に形成されるカラーフィルターや薄膜トランジスターと液晶組成物とを隔てる部材は、配向膜や透明電極等の薄い部材だけであるため、当該カラーフィルターや薄膜トランジスタが、液晶組成物に影響を与えて滴下痕を発生させる可能性がある。
【０１６２】
特に液晶表示素子中の薄膜トランジスターが逆スタガード型である場合には、ドレイン電極がゲート電極を覆うように形成されるため、当該薄膜トランジスターの面積が増大する傾向にある。ドレイン電極は、銅、アルミニウム、クロム、チタン、モリブデン、タンタル等の金属材料で形成され、一般的には、パッシベーション処理が施されるのが通常の形態である。しかし、保護膜は一般に薄く、配向膜も薄く、イオン性物質を遮断しない可能性が高いことから、従来の液晶組成物を用いた場合には、金属材料と液晶組成物の相互作用による滴下痕の発生が頻繁に生じていた。
【０１６３】
一方、以下の実施例における滴下痕評価の結果で示すように、本発明の第一実施形態の液晶組成物を用いることにより、詳細なメカニズムは未解明であるが、従来問題になっていた滴下痕の発生を充分に低減することができる。
【０１６４】
本発明の第一実施形態の液晶組成物は、例えば図２に示すような薄膜トランジスターが逆スタガード型である液晶表示素子に好適である。この場合、アルミニウム配線を用いることが好ましい。
【０１６５】
本発明の第一実施形態の液晶組成物を用いた液晶表示素子は高速応答と表示不良の抑制を両立させた有用なものであり、特に、アクティブマトリックス駆動用液晶表示素子に有用であり、ＶＡモード、ＰＳＶＡモード、ＰＳＡモード、ＩＰＳモード又はＥＣＢモード用に適用できる。
【０１６６】
本発明の液晶ディスプレイは、本発明の液晶表示素子を公知の方法でディスプレイ（表示装置）に適用したものである。
【実施例】
【０１６７】
以下に実施例を挙げて本発明を更に詳述するが、本発明はこれらの実施例に限定されるものではない。また、以下の実施例及び比較例の組成物における「％」は『質量％』を意味する。
【０１６８】
実施例中、測定した特性は以下の通りである。
【０１６９】
Ｔｎｉ  ：ネマチック相−等方性液体相転移温度（℃）
△ｎ  ：２５℃における屈折率異方性
△ε  ：２５℃における誘電率異方性
η    ：２０℃における粘度（ｍＰａ・ｓ）
γ１  ：２５℃における回転粘度（ｍＰａ・ｓ）
初期電圧保持率（初期ＶＨＲ）：周波数６０Ｈｚ，印加電圧１Ｖの条件下で６０℃における電圧保持率（％）
１５０℃１時間後電圧保持率：１５０℃の雰囲気下に１時間保持した後、初期ＶＨＲと同一条件で測定した電圧保持率（％）
【０１７０】
［焼き付きの評価］
液晶表示素子の焼き付き評価は、表示エリア内に所定の固定パターンを１０００時間表示させた後に、全画面均一な表示を行ったときの固定パターンの残像のレベルを目視にて以下の４段階評価で行った。
【０１７１】
◎：残像無し
○：残像ごく僅かに有るも、許容できるレベル
△：残像有り、許容できないレベル
×：残像有り、かなり劣悪
【０１７２】
［滴下痕の評価］
液晶表示装置の滴下痕の評価は、全面黒表示した場合における白く浮かび上がる滴下痕を目視にて以下の４段階評価で行った。
【０１７３】
◎：残像無し
○：残像ごく僅かに有るも、許容できるレベル
△：残像有り、許容できないレベル
×：残像有り、かなり劣悪
【０１７４】
［プロセス適合性の評価］
プロセス適合性は、ＯＤＦプロセスにおいて、定積計量ポンプを用いて１回に５０ｐＬずつ液晶を滴下することを１０００００回行い、次の「０〜１００回、１０１〜２００回、２０１〜３００回、・・・・９９９０１〜１０００００回」の各１００回ずつ滴下された液晶量の変化を以下の４段階で評価した。
【０１７５】
◎：変化が極めて小さい（安定的に液晶表示素子を製造できる）
○：変化が僅かに有るも、許容できるレベル
△：変化が有り、許容できないレベル（斑発生により歩留まりが悪化）
×：変化が有り、かなり劣悪（液晶漏れや真空気泡が発生）
【０１７６】
［低温での溶解性の評価］
低温での溶解性評価は、液晶組成物を調製後、２ｍＬのサンプル瓶に液晶組成物を１ｇ秤量し、これに温度制御式試験槽の中で、次を１サイクル「−２０℃（１時間保持）→昇温（０．１℃／毎分）→０℃（１時間保持）→昇温（０．１℃／毎分）→２０℃（１時間保持）→降温（−０．１℃／毎分）→０℃（１時間保持）→降温（−０．１℃／毎分）→−２０℃」として温度変化を与え続け、目視にて液晶組成物からの析出物の発生を観察し、以下の４段階評価を行った。
【０１７７】
◎：６００時間以上析出物が観察されなかった。
【０１７８】
○：３００時間以上析出物が観察されなかった。
【０１７９】
△：１５０時間以内に析出物が観察された。
【０１８０】
×：７５時間以内に析出物が観察された。
【０１８１】
［実施例１、比較例１］
表１に示す組成の液晶組成物を調製し、その物性値を測定した。
【０１８２】
また、実施例１及び比較例１の液晶組成物を用いて、図１に示すＶＡ液晶表示素子をそれぞれ作製した。この液晶表示素子は、アクティブ素子として逆スタガード型の薄膜トランジスターを有している。液晶組成物の注入は、滴下法（ＯＤＦ法）にて行った。更に前述の方法により、得られた表示素子について、焼き付き、滴下痕、プロセス適合性及び低温での溶解性の評価を行った。この結果を表２に示す。
【０１８３】
【表１】
2015044998.tif 000031
【０１８４】
表１中、比較例１の化学式（ｂ４）で表される化合物は、下記式（ｂ４）の構造式で表される化合物である。
【０１８５】
【化２９】
2015044998.tif 000032
【０１８６】
【表２】
2015044998.tif 000033
【０１８７】
実施例１の液晶組成物は、ＴＶ用液晶組成物として実用的な８０．５℃の液晶相温度範囲を有し、大きい誘電率異方性の絶対値を有し、低い回転粘性及び最適な△ｎを有している。また、低温での溶解性も優れている。更に、実施例１の液晶組成物を用いて作製した図１に示す構成を有するＶＡ液晶表示素子は、焼き付き、滴下痕及びプロセス適合性の評価において、極めて優れた結果を示した。前記ＶＡ液晶表示素子は、初期電圧保持率及び１５０℃１時間後の電圧保持率についても優れていた。
【０１８８】
［実施例２、比較例２］
表３に示す組成の液晶組成物を調製し、その物性値を測定した。
【０１８９】
また、実施例２及び比較例２の液晶組成物を用いて、実施例１と同様に作製した表示素子について、焼き付き、滴下痕、プロセス適合性及び低温での溶解性の評価を行った。この結果を表４に示す。
【０１９０】
【表３】
2015044998.tif 000034
【０１９１】
【表４】
2015044998.tif 000035
【０１９２】
実施例２の液晶組成物は、ＴＶ用液晶組成物として実用的な８７．３℃の液晶相温度範囲を有し、屈折率異方性及び誘電率異方性も良好である。また、低温での溶解性も優れている。更に、実施例２の液晶組成物を用いて作製した図１に示す構成を有するＶＡ液晶表示素子は、焼き付き、滴下痕及びプロセス適合性の評価において、極めて優れた結果を示した。前記ＶＡ液晶表示素子は、初期電圧保持率及び１５０℃１時間後の電圧保持率についても優れていた。
【０１９３】
［実施例３〜６］
表５に示す組成の液晶組成物を調製し、その物性値を測定した。
【０１９４】
また、実施例３〜６の液晶組成物を用いて、実施例１と同様に作製した表示素子について、焼き付き、滴下痕、プロセス適合性及び低温での溶解性の評価を行った。この結果を表６に示す。
【０１９５】
【表５】
2015044998.tif 000036
【０１９６】
【表６】
2015044998.tif 000037
【０１９７】
実施例３〜６の液晶組成物は、ＴＶ用液晶組成物として実用的な７８．３〜８１．３℃の液晶相温度範囲を有し、屈折率異方性及び誘電率異方性も良好である。実施例３，５，６の液晶組成物は、低温における溶解性評価において極めて優れていた。
【０１９８】
実施例３のＶＡ液晶表示素子は、焼き付き、滴下痕及びプロセス適合性の評価において、極めて優れていた。実施例４のＶＡ液晶表示素子は、焼き付き評価において極めて優れていた。実施例５のＶＡ液晶表示素子は、滴下痕評価において極めて優れていた。実施例６のＶＡ液晶表示素子は、焼き付き評価及び滴下痕評価において極めて優れていた。
【０１９９】
実施例３〜６のＶＡ液晶表示素子は、初期電圧保持率及び１５０℃１時間後の電圧保持率について、優れた結果を示した。
【０２００】
［実施例７〜１０］
表７に示す組成の液晶組成物を調製し、その物性値を測定した。
【０２０１】
また、実施例７〜１０の液晶組成物を用いて、実施例１と同様に作製した表示素子について、焼き付き、滴下痕、プロセス適合性及び低温での溶解性の評価を行った。この結果を表８に示す。
【０２０２】
【表７】
2015044998.tif 000038
【０２０３】
【表８】
2015044998.tif 000039
【０２０４】
実施例７〜１０の液晶組成物は、ＴＶ用液晶組成物として実用的な７０．３〜７８．４℃の液晶相温度範囲を有し、屈折率異方性及び誘電率異方性も良好である。実施例７〜９の液晶組成物は、低温における溶解性評価において極めて優れていた。
【０２０５】
実施例７のＶＡ液晶表示素子は、焼き付き、滴下痕及びプロセス適合性の評価において、極めて優れていた。実施例８のＶＡ液晶表示素子は、焼き付き評価及びプロセス適合性評価において極めて優れていた。実施例１０のＶＡ液晶表示素子は、焼き付き評価及び滴下痕評価において極めて優れていた。
【０２０６】
実施例７〜１０のＶＡ液晶表示素子は、初期電圧保持率及び１５０℃１時間後の電圧保持率について、優れた結果を示した。
【０２０７】
［実施例１１〜１４］
表９に示す組成の液晶組成物を調製し、その物性値を測定した。
【０２０８】
また、実施例１１〜１４の液晶組成物を用いて、実施例１と同様に作製した表示素子について、焼き付き、滴下痕、プロセス適合性及び低温での溶解性の評価を行った。この結果を表１０に示す。
【０２０９】
【表９】
2015044998.tif 000040
【０２１０】
【表１０】
2015044998.tif 000041
【０２１１】
実施例１１〜１４の液晶組成物は、ＴＶ用液晶組成物として実用的な７０．１〜７８．５℃の液晶相温度範囲を有し、屈折率異方性及び誘電率異方性も良好である。実施例１１〜１４の液晶組成物は、低温における溶解性評価において極めて優れていた。
【０２１２】
実施例１１，１２のＶＡ液晶表示素子は、焼き付き、滴下痕及びプロセス適合性の評価において、極めて優れていた。実施例１３のＶＡ液晶表示素子は、焼き付き評価において極めて優れていた。実施例１４のＶＡ液晶表示素子は、焼き付き評価及び滴下痕評価において極めて優れていた。
【０２１３】
実施例１１〜１４のＶＡ液晶表示素子は、初期電圧保持率及び１５０℃１時間後の電圧保持率について、優れた結果を示した。
【０２１４】
［実施例１５〜１８］
表１１に示す組成の液晶組成物を調製し、その物性値を測定した。
【０２１５】
また、実施例１５〜１８の液晶組成物を用いて、実施例１と同様に作製した表示素子について、焼き付き、滴下痕、プロセス適合性及び低温での溶解性の評価を行った。この結果を表１２に示す。
【０２１６】
【表１１】
2015044998.tif 000042
【０２１７】
【表１２】
2015044998.tif 000043
【０２１８】
実施例１５〜１８の液晶組成物は、ＴＶ用液晶組成物として実用的な６５．３〜７０．８℃の液晶相温度範囲を有し、屈折率異方性及び誘電率異方性も良好である。実施例１５，１６，１８の液晶組成物は、低温における溶解性評価において極めて優れていた。
【０２１９】
実施例１５のＶＡ液晶表示素子は、焼き付き、滴下痕及びプロセス適合性の評価において、極めて優れていた。実施例１６のＶＡ液晶表示素子は、焼き付き評価及び滴下痕評価において極めて優れていた。実施例１７のＶＡ液晶表示素子は、焼き付き評価及びプロセス適合性評価において極めて優れていた。実施例１８のＶＡ液晶表示素子は、プロセス適合性評価において極めて優れていた。
【０２２０】
実施例１５〜１８のＶＡ液晶表示素子は、初期電圧保持率及び１５０℃１時間後の電圧保持率について、優れた結果を示した。
【０２２１】
［実施例１９〜２２］
表１３に示す組成の液晶組成物を調製し、その物性値を測定した。
【０２２２】
また、実施例１９〜２２の液晶組成物を用いて、実施例１と同様に作製した表示素子について、焼き付き、滴下痕、プロセス適合性及び低温での溶解性の評価を行った。この結果を表１４に示す。
【０２２３】
【表１３】
2015044998.tif 000044
【０２２４】
【表１４】
2015044998.tif 000045
【０２２５】
実施例１９〜２２の液晶組成物は、ＴＶ用液晶組成物として実用的な７４．５〜８０．２℃の液晶相温度範囲を有し、屈折率異方性及び誘電率異方性も良好である。実施例１９〜２２の液晶組成物は、低温における溶解性評価において極めて優れていた。
【０２２６】
実施例１９及び２０のＶＡ液晶表示素子は、焼き付き、滴下痕及びプロセス適合性の評価において、極めて優れていた。実施例２１のＶＡ液晶表示素子は、焼き付き評価において極めて優れていた。実施例２２のＶＡ液晶表示素子は、焼き付き評価及び滴下痕評価において極めて優れていた。
【０２２７】
実施例１９〜２２のＶＡ液晶表示素子は、初期電圧保持率及び１５０℃１時間後の電圧保持率について、優れた結果を示した。
【０２２８】
［実施例２３〜２６］
表１５に示す組成の液晶組成物を調製し、その物性値を測定した。
【０２２９】
また、実施例２３〜２６の液晶組成物を用いて、実施例１と同様に作製した表示素子について、焼き付き、滴下痕、プロセス適合性及び低温での溶解性の評価を行った。この結果を表１６に示す。
【０２３０】
【表１５】
2015044998.tif 000046
【０２３１】
【表１６】
2015044998.tif 000047
【０２３２】
実施例２３〜２６の液晶組成物は、ＴＶ用液晶組成物として実用的な７５．２〜７７．８℃の液晶相温度範囲を有し、屈折率異方性及び誘電率異方性も良好である。実施例２３，２５，２６の液晶組成物は、低温における溶解性評価において極めて優れていた。
【０２３３】
実施例２３のＶＡ液晶表示素子は、焼き付き、滴下痕及びプロセス適合性の評価において、極めて優れていた。実施例２４のＶＡ液晶表示素子は、焼き付き評価において極めて優れていた。実施例２５のＶＡ液晶表示素子は、滴下痕評価において極めて優れていた。実施例２６のＶＡ液晶表示素子は、焼き付き評価及び滴下痕評価において極めて優れていた。
【０２３４】
実施例２３〜２６のＶＡ液晶表示素子は、初期電圧保持率及び１５０℃１時間後の電圧保持率について、優れた結果を示した。
【０２３５】
［実施例２７〜３０］
表１７に示す組成の液晶組成物を調製し、その物性値を測定した。
【０２３６】
また、実施例２７〜３０の液晶組成物を用いて、実施例１と同様に作製した表示素子について、焼き付き、滴下痕、プロセス適合性及び低温での溶解性の評価を行った。この結果を表１８に示す。
【０２３７】
【表１７】
2015044998.tif 000048
【０２３８】
【表１８】
2015044998.tif 000049
【０２３９】
実施例２７〜３０の液晶組成物は、ＴＶ用液晶組成物として実用的な７９．０〜８０．２℃の液晶相温度範囲を有し、屈折率異方性及び誘電率異方性も良好である。実施例２７，２８，３０の液晶組成物は、低温における溶解性評価において極めて優れていた。
【０２４０】
実施例２７のＶＡ液晶表示素子は、焼き付き、滴下痕及びプロセス適合性の評価において、極めて優れていた。実施例２８のＶＡ液晶表示素子は、焼き付き評価及び滴下痕評価において極めて優れていた。実施例２９のＶＡ液晶表示素子は、焼き付き評価及びプロセス適合性の評価において極めて優れていた。実施例３０のＶＡ液晶表示素子は、プロセス適合性の評価において極めて優れていた。
【０２４１】
実施例２７〜３０のＶＡ液晶表示素子は、初期電圧保持率及び１５０℃１時間後の電圧保持率について、優れた結果を示した。
【０２４２】
［実施例３１〜３４］
表１９に示す組成の液晶組成物を調製し、その物性値を測定した。
【０２４３】
また、実施例３１〜３４の液晶組成物を用いて、実施例１と同様に作製した表示素子について、焼き付き、滴下痕、プロセス適合性及び低温での溶解性の評価を行った。この結果を表２０に示す。
【０２４４】
【表１９】
2015044998.tif 000050
【０２４５】
【表２０】
2015044998.tif 000051
【０２４６】
実施例３１〜３４の液晶組成物は、ＴＶ用液晶組成物として実用的な７５．６〜７９．１℃の液晶相温度範囲を有し、屈折率異方性及び誘電率異方性も良好である。実施例３１，３３，３４の液晶組成物は、低温における溶解性評価において極めて優れていた。
【０２４７】
実施例３１のＶＡ液晶表示素子は、滴下痕及びプロセス適合性の評価において、極めて優れていた。実施例３２のＶＡ液晶表示素子は、焼き付き評価において極めて優れていた。実施例３３のＶＡ液晶表示素子は、焼き付き評価及び滴下痕評価において極めて優れていた。実施例３４のＶＡ液晶表示素子は、焼き付き評価及び滴下痕評価において極めて優れていた。
【０２４８】
実施例３１〜３４のＶＡ液晶表示素子は、初期電圧保持率及び１５０℃１時間後の電圧保持率について、優れた結果を示した。
【０２４９】
［実施例３５〜４０］
表２１に示す組成の液晶組成物を調製し、その物性値を測定した。
【０２５０】
また、実施例３５〜４０の液晶組成物を用いて、実施例１と同様に作製した表示素子について、焼き付き、滴下痕、プロセス適合性及び低温での溶解性の評価を行った。この結果を表２２に示す。
【０２５１】
【表２１】
2015044998.tif 000052
【０２５２】
【表２２】
2015044998.tif 000053
【０２５３】
実施例３５〜４０の液晶組成物は、ＴＶ用液晶組成物として実用的な７４．６〜７５．４℃の液晶相温度範囲を有し、屈折率異方性及び誘電率異方性も良好である。実施例３５，３７，３８，４０の液晶組成物は、低温における溶解性評価において極めて優れていた。
【０２５４】
実施例３５のＶＡ液晶表示素子は、焼き付き、滴下痕及びプロセス適合性の評価において、極めて優れていた。実施例３６のＶＡ液晶表示素子は、焼き付き評価において極めて優れていた。実施例３７のＶＡ液晶表示素子は、滴下痕評価において極めて優れていた。実施例３８のＶＡ液晶表示素子は、焼き付き評価及び滴下痕評価において極めて優れていた。実施例３９のＶＡ液晶表示素子は、焼き付き評価において極めて優れていた。実施例４０のＶＡ液晶表示素子は、滴下痕評価において極めて優れていた。
【０２５５】
実施例３５〜４０のＶＡ液晶表示素子は、初期電圧保持率及び１５０℃１時間後の電圧保持率について、優れた結果を示した。
【０２５６】
［実施例４１〜４４］
表２３に示す組成の液晶組成物を調製し、その物性値を測定した。
【０２５７】
また、実施例４１〜４４の液晶組成物を用いて、実施例１と同様に作製した表示素子について、焼き付き、滴下痕、プロセス適合性及び低温での溶解性の評価を行った。この結果を表２４に示す。
【０２５８】
【表２３】
2015044998.tif 000054
【０２５９】
【表２４】
2015044998.tif 000055
【０２６０】
実施例４１〜４４の液晶組成物は、ＴＶ用液晶組成物として実用的な７２．４〜８０．７℃の液晶相温度範囲を有し、屈折率異方性及び誘電率異方性も良好である。実施例４１〜４３の液晶組成物は、低温における溶解性評価において極めて優れていた。
【０２６１】
実施例４１のＶＡ液晶表示素子は、焼き付き、滴下痕及びプロセス適合性の評価において、極めて優れていた。実施例４２のＶＡ液晶表示素子は、滴下痕評価において極めて優れていた。実施例４３のＶＡ液晶表示素子は、焼き付き評価及び滴下痕評価において極めて優れていた。実施例４４のＶＡ液晶表示素子は、焼き付き評価において極めて優れていた。
【０２６２】
実施例４１〜４４のＶＡ液晶表示素子は、初期電圧保持率及び１５０℃１時間後の電圧保持率について、優れた結果を示した。
【０２６３】
［実施例４５〜５０］
表２５に示す組成の液晶組成物を調製し、その物性値を測定した。
【０２６４】
また、実施例４５〜５０の液晶組成物を用いて、実施例１と同様に作製した表示素子について、焼き付き、滴下痕、プロセス適合性及び低温での溶解性の評価を行った。この結果を表２６に示す。
【０２６５】
【表２５】
2015044998.tif 000056
【０２６６】
【表２６】
2015044998.tif 000057
【０２６７】
実施例４５〜５０の液晶組成物は、ＴＶ用液晶組成物として実用的な７８．１〜８３．３℃の液晶相温度範囲を有し、屈折率異方性及び誘電率異方性も良好である。実施例４５〜４７，４９，５０の液晶組成物は、低温における溶解性評価において極めて優れていた。
【０２６８】
実施例４５のＶＡ液晶表示素子は、焼き付き、滴下痕及びプロセス適合性の評価において、極めて優れていた。実施例４６のＶＡ液晶表示素子は、焼き付き評価及びプロセス適合性評価において極めて優れていた。実施例４８のＶＡ液晶表示素子は、焼き付き評価及び滴下痕評価において極めて優れていた。実施例４９のＶＡ液晶表示素子は、滴下痕評価において極めて優れていた。実施例５０のＶＡ液晶表示素子は、焼き付き評価及び滴下痕評価において極めて優れていた。
【０２６９】
実施例４５〜５０のＶＡ液晶表示素子は、初期電圧保持率及び１５０℃１時間後の電圧保持率について、優れた結果を示した。
【０２７０】
［実施例５１〜５３］
表２７に示す組成の液晶組成物を調製し、その物性値を測定した。
【０２７１】
また、実施例５１〜５３の液晶組成物を用いて、実施例１と同様に作製した表示素子について、焼き付き、滴下痕、プロセス適合性及び低温での溶解性の評価を行った。この結果を表２８に示す。
【０２７２】
【表２７】
2015044998.tif 000058
【０２７３】
【表２８】
2015044998.tif 000059
【０２７４】
実施例５１〜５３の液晶組成物は、ＴＶ用液晶組成物として実用的な８０．０〜８１．０℃の液晶相温度範囲を有し、屈折率異方性及び誘電率異方性も良好である。実施例５１，５３の液晶組成物は、低温における溶解性評価において極めて優れていた。
【０２７５】
実施例５１のＶＡ液晶表示素子は、滴下痕評価及びプロセス適合性評価において、極めて優れていた。実施例５２のＶＡ液晶表示素子は、焼き付き評価において極めて優れていた。実施例５３のＶＡ液晶表示素子は、焼き付き評価及び滴下痕評価において極めて優れていた。
【０２７６】
実施例５１〜５３のＶＡ液晶表示素子は、初期電圧保持率及び１５０℃１時間後の電圧保持率について、優れた結果を示した。
【０２７７】
［実施例５４〜５７］
表２９に示す組成の液晶組成物を調製し、その物性値を測定した。
【０２７８】
また、実施例５４〜５７の液晶組成物を用いて、実施例１と同様に作製した表示素子について、焼き付き、滴下痕、プロセス適合性及び低温での溶解性の評価を行った。この結果を表３０に示す。
【０２７９】
【表２９】
2015044998.tif 000060
【０２８０】
【表３０】
2015044998.tif 000061
【０２８１】
実施例５４〜５７の液晶組成物は、ＴＶ用液晶組成物として実用的な７５．６〜７９．１℃の液晶相温度範囲を有し、屈折率異方性及び誘電率異方性も良好である。実施例５４，５６，５７の液晶組成物は、低温における溶解性評価において極めて優れていた。
【０２８２】
実施例５４のＶＡ液晶表示素子は、焼き付き評価、滴下痕評価及びプロセス適合性評価において極めて優れていた。実施例５５のＶＡ液晶表示素子は、焼き付き評価において極めて優れていた。実施例５６のＶＡ液晶表示素子は、滴下痕評価において極めて優れていた。実施例５７のＶＡ液晶表示素子は、焼き付き評価及び滴下痕評価において極めて優れていた。
【０２８３】
実施例５４〜５７のＶＡ液晶表示素子は、初期電圧保持率及び１５０℃１時間後の電圧保持率について、優れた結果を示した。
【０２８４】
以上で説明した各実施形態における各構成及びそれらの組み合わせ等は一例であり、本発明の趣旨を逸脱しない範囲で、構成の付加、省略、置換、およびその他の変更が可能である。また、本発明は各実施形態によって限定されることはなく、請求項（クレーム）の範囲によってのみ限定される。
【産業上の利用可能性】
【０２８５】
本発明にかかる液晶組成物は、液晶表示素子及び液晶ディスプレイの分野に広く適用可能である。
【符号の説明】
【０２８６】
１…偏光板、２…基板、３…透明電極もしくはアクティブ素子を伴う透明電極、４…配向膜、５…液晶、１１…ゲート電極、１２…陽極酸化皮膜、１３…ゲート絶縁層、１４…透明電極、１５…ドレイン電極、１６…オーミック接触層、１７…半導体層、１８…保護膜、１９ａ…ソース電極１、１９ｂ…ソース電極２、１００…基板、１０１…保護層
【図１】
2015044998.tif 000070
【図２】
2015044998.tif 000071